(57)【要約】      （修正有）【課題】ポリマー類や有機溶剤との相溶性に優れるトリアジン化合物を提供する。【解決手段】化学式（I）で示されるトリアジン化合物。該トリアジン化合物を、エポキシ樹脂、フェノール樹脂、ポリエステル樹脂等のポリマー類の添加剤として使用した場合には、該トリアジン化合物がポリマー中に溶解または均一に分散して、電子部品やプリント基板等のマイグレーションの防止や、電子部品やプリント基板を構成する無機材料および金属材料と、ポリマーとの密着性を高める効果を発揮する。2014210732.tif 000013[式中、Ｒ１、Ｒ２、及びＲ３は水素原子等を表す。]【選択図】なし【特許請求の範囲】
【請求項１】
化学式（I）または化学式（II）で示されるトリアジン化合物。
【化１】
2014210732.tif 000011
（式中、Ｒ１、Ｒ２およびＲ３は同一または異なっていてもよく、水素原子、炭素数１〜４のアルキル基、ヒドロキシ基またはメトキシ基を表す。但し、Ｒ１が１分子中に複数ある場合、複数のＲ１は互いに独立して同一または異なっていてもよく、Ｒ２が１分子中に複数ある場合、複数のＲ２は互いに独立して同一または異なっていてもよい。ｎは１〜２の整数を表し、ｍは０〜１６の整数を表す。）
【化２】
2014210732.tif 000012
（式中、Ｒ１、Ｒ２およびＲ３は前記と同様であり、ｔは０〜１６の整数を表す。）
【発明の詳細な説明】
【技術分野】
【０００１】
本発明は、新規なトリアジン化合物に関するものである。
【背景技術】
【０００２】
エポキシ樹脂、フェノール樹脂、ポリエステル樹脂等のポリマーは、熱硬化性であって且つ耐腐食性、電気絶縁性に優れているため、電子部品やプリント基板関連の分野において、接着剤、導電性ペースト、レジストインキや、封止材、絶縁材、基板用マトリックス材等の原料として、広く使用されている。
しかしながら、このようなポリマー類は、マイグレーションを抑制する機能、即ち絶縁材上の配線（回路）や電極を構成する金属が、高湿度の環境下において、電位差により絶縁材上を移行する現象を抑える機能に乏しいため、電子部品やプリント基板の絶縁不良を招来すると云う難点があった。
また、それらのポリマー類と、ガラス基板等の無機材料や銅等の金属材料との、更なる密着性の改善も求められていた。
【０００３】
このような課題を解決するための添加剤として、種々の物質が使用されているが、トリアジン骨格を有する物質が、前記のマイグレーションの抑制や密着性の改善に有効であるとされている。
例えば、２，４−ジアミノ−６−ビニル−１，３，５−トリアジンや、その類縁体を用いる方法が、鎌形らにより提案されている（非特許文献１、特許文献1〜３）。
しかしながら、これらの物質は結晶性が高いために、ポリマー類やポリマー類の希釈に使用される有機溶剤との相溶性に乏しいと云う難点があった。
【先行技術文献】
【非特許文献】
【０００４】
【非特許文献１】電子情報通信学会論文誌 C,Vol.J69-C, No.1, 126-130頁(1986年)
【特許文献】
【０００５】
【特許文献１】特公昭６２−５３５３１号公報
【特許文献２】特公昭６３−５４３００号公報
【特許文献３】特公平１−１９８３４号公報
【発明の概要】
【発明が解決しようとする課題】
【０００６】
本発明は、ポリマー類や有機溶剤との相溶性に優れるトリアジン化合物を提供することを目的とする。
【課題を解決するための手段】
【０００７】
本発明者らは、前記の課題を解決するために鋭意研究を重ねた結果、スルフィド（チオエーテル）結合を有するトリアジン化合物が所期の目的を達成し得ることを見出し、本発明を完成するに至ったものである。
即ち、本発明は、化学式（I）または化学式（II）で示されるトリアジン化合物である。
【０００８】
【化１】
2014210732.tif 000002
（式中、Ｒ１、Ｒ２およびＲ３は同一または異なっていてもよく、水素原子、炭素数１〜４のアルキル基、ヒドロキシ基またはメトキシ基を表す。但し、Ｒ１が１分子中に複数ある場合、複数のＲ１は互いに独立して同一または異なっていてもよく、Ｒ２が１分子中に複数ある場合、複数のＲ２は互いに独立して同一または異なっていてもよい。ｎは１〜２の整数を表し、ｍは０〜１６の整数を表す。）
【０００９】
【化２】
2014210732.tif 000003
（式中、Ｒ１、Ｒ２およびＲ３は前記と同様であり、ｔは０〜１６の整数を表す。）
【発明の効果】
【００１０】
本発明のトリアジン化合物を、エポキシ樹脂、フェノール樹脂、ポリエステル樹脂等のポリマー類の添加剤として使用した場合には、該トリアジン化合物がポリマー中に溶解または均一に分散して、電子部品やプリント基板等のマイグレーションの防止や、電子部品やプリント基板を構成する無機材料および金属材料と、ポリマーとの密着性を高める効果を発揮することが期待される。
【発明を実施するための形態】
【００１１】
以下、本発明を詳細に説明する。
本発明は、前記の化学式（I）または化学式（II）で示されるトリアジン化合物であり、分子中にスルフィド（チオエーテル）結合を有する。
これらのトリアジン化合物は、化学式（III）で示される２，４−ジアミノ−６−ビニル−１，３，５−トリアジンと、化学式（IV）または化学式（V）で示されるチオール化合物を、適量の反応溶媒中において、適宜の反応温度および反応時間にて反応させることにより合成することができる。
【００１２】
【化３】
2014210732.tif 000004
【００１３】
【化４】
2014210732.tif 000005
（式中、Ｒ１、Ｒ２およびＲ３とｎおよびｍは、前記と同様である。）
【００１４】
【化５】
2014210732.tif 000006
（式中、Ｒ１、Ｒ２およびＲ３とｔは、前記と同様である。）
【００１５】
前記の反応溶媒としては、メタノール、エタノール等のアルコール系溶剤、クロロホルム、ジクロロメタン等のハロゲン系溶剤、トルエン、ヘキサン等の炭化水素系溶剤や、テトラヒドロフラン、１，４−ジオキサン等のエーテル系溶剤を、適宜量使用することができる。
【００１６】
前記の反応温度については、室温〜１００℃の範囲内で適宜設定することができる。また、前記の反応時間については、設定した反応温度に応じて決定されるが、０．５〜２４時間とすることが好ましく、１〜６時間とすることがより好ましい。
【実施例】
【００１７】
以下、本発明を実施例によって具体的に説明するが、本発明はこれらに限定されるものではない。なお、実施例の合成試験に使用した主原料は、以下のとおりである。
【００１８】
［主原料］
・２，４−ジアミノ−６−ビニル−１，３，５−トリアジン（四国化成工業社製）
・３−メルカプトプロピオン酸メチル（東京化成工業社製）
・３−メルカプトプロピオン酸２−エチルヘキシル（東京化成工業社製）
・３−メルカプト−１，２−プロパンジオール（東京化成工業社製）
【００１９】
〔実施例１〕
＜２，４−ジアミノ−６−｛２−［２−（メトキシカルボニル）エチルチオ］エチル｝−１，３，５−トリアジンの合成＞
温度計を備えた１００ｍＬフラスコに、２，４−ジアミノ−６−ビニル−１，３，５−トリアジン２．７４ｇ（２０．０ｍｍｏｌ）、３−メルカプトプロピオン酸メチル２．４０ｇ（２０．０ｍｍｏｌ）及びメタノール２０ｍＬを投入して、反応液を調製した。
この反応液を攪拌しながら、６５℃にて１時間反応を行い、続いて、反応液を減圧下にて濃縮して、白色の結晶４．９９ｇ（収率９７％）を得た。
【００２０】
得られた結晶の融点及び１Ｈ−ＮＭＲスペクトルデータは、以下のとおりであった。
・融点：115.8〜117.0℃
・1H-NMR(CDCl3) δ：5.21 (br, 4H), 3.70
(s, 3H), 2.93 (t, 2H), 2.77-2.85 (m, 4H), 2.64 (t, 2H).
また、この結晶のＩＲスペクトルデータは、図１に示したチャートのとおりであった。
これらのスペクトルデータより、得られた結晶は、化学式（VI）で示される標題のトリアジン化合物であるものと同定した。
【００２１】
【化６】
2014210732.tif 000007
【００２２】
〔実施例２〕
＜２，４−ジアミノ−６−（２−｛２−［（２−エチルヘキシル）オキシカルボニル］エチルチオ｝エチル）−１，３，５−トリアジンの合成＞
３−メルカプトプロピオン酸メチル２．４０ｇ（２０．０ｍｍｏｌ）の代わりに、３−メルカプトプロピオン酸２−エチルヘキシル４．３７ｇ（２０．０ｍｍｏｌ）を使用した以外は、実施例１と同様の操作を行って、白色の結晶６．７５ｇ（収率９５％）を得た。
【００２３】
得られた結晶の融点及び１Ｈ−ＮＭＲスペクトルデータは、以下のとおりであった。
・融点：75.3〜76.8℃
・1H-NMR(CDCl3) δ：5.44 (br, 4H), 3.80-4.06
(m, 2H), 2.92 (t, 2H), 2.76-2.84 (m, 4H), 2.63 (t, 2H), 1.55-1.63 (m, 1H),
1.28-1.39 (m, 8H), 0.87-0.91 (m, 6H).
また、この結晶のＩＲスペクトルデータは、図２に示したチャートのとおりであった。
これらのスペクトルデータより、得られた結晶は、化学式（VII）で示される標題のトリアジン化合物であるものと同定した。
【００２４】
【化７】
2014210732.tif 000008
【００２５】
〔実施例３〕
＜２，４−ジアミノ−６−｛２−［（２，３−ジヒドロキシプロピル）チオ］エチル｝−１，３，５−トリアジンの合成＞
２，４−ジアミノ−６−ビニル−１，３，５−トリアジンの使用量を、２．７４ｇ（２０．０ｍｍｏｌ）から１．３７ｇ（１０．０ｍｍｏｌ）に変更し、３−メルカプトプロピオン酸メチル２．４０ｇ（２０．０ｍｍｏｌ）の代わりに、３−メルカプト−１，２−プロパンジオール１．０８ｇ（１０．０ｍｍｏｌ）を使用した以外は、実施例１と同様の操作を行って、白色の結晶２．３３ｇ（収率９５％）を得た。
【００２６】
得られた結晶の融点及び１Ｈ−ＮＭＲスペクトルデータは、以下のとおりであった。
・融点：151.2〜153.6℃
・1H-NMR(d6-DMSO) δ：6.59 (br, 4H), 4.75
(d, 1H), 4.56 (t, 1H), 3.52-3.57 (m, 1H), 3.34-3.38 (m, 2H), 2.83 (t, 2H), 2.43-2.51
(m, 4H).
また、この結晶のＩＲスペクトルデータは、図３に示したチャートのとおりであった。
これらのスペクトルデータより、得られた結晶は、化学式（VIII）で示される標題のトリアジン化合物であるものと同定した。
【００２７】
【化８】
2014210732.tif 000009
【００２８】
〔実施例４〕
＜有機溶剤に対する溶解性の評価試験＞
本発明のトリアジン化合物（実施例１〜３）と、公知のトリアジン化合物である２，４−ジアミノ−６−ビニル−１，３，５−トリアジンについて、種々の有機溶剤に対する溶解性を評価した（試験番号１〜４）。
評価試験の操作手順は、以下のとおりである。
室温にて、トリアジン化合物１００ｍｇと有機溶剤２ｍＬを試験管に投入して攪拌し、有機溶剤に対するトリアジン化合物の溶解性を目視にて観察した。
そして、トリアジン化合物が室温にて完溶した場合を○と判定し、室温では完溶しないが７０℃では完溶した場合を△と判定し、７０℃にても完溶しない場合を×と判定した。
なお、有機溶剤として、メタノール、アセトン、メチルエチルケトン（ＭＥＫ）、テトラヒドロフラン（ＴＨＦ）および酢酸エチルを使用した。
得られた試験結果は、表１に示したとおりであった。
【００２９】
【表１】
2014210732.tif 000010
【００３０】
これらの試験結果によると、本発明のトリアジン化合物は、前駆体の２，４−ジアミノ−６−ビニル−１，３，５−トリアジンに比べて、有機溶剤に対する溶解性が優れているものと認められる。
従って、エポキシ樹脂、フェノール樹脂、ポリエステル樹脂等のポリマー類に対する相溶性の改善が期待される。
【図面の簡単な説明】
【００３１】
【図１】実施例１で得られた結晶のＩＲスペクトルチャートである。
【図２】実施例２で得られた結晶のＩＲスペクトルチャートである。
【図３】実施例３で得られた結晶のＩＲスペクトルチャートである。
【産業上の利用可能性】
【００３２】
本発明のトリアジン化合物を、エポキシ樹脂、フェノール樹脂、ポリエステル樹脂等のポリマー類の添加剤として使用した場合には、該トリアジン化合物がポリマー中に溶解または均一に分散して、電子部品やプリント基板等のマイグレーションの防止や、電子部品やプリント基板を構成する無機材料および金属材料と、ポリマーとの密着性を高める効果を発揮することが期待されるので、本発明の産業上の利用可能性は多大である。
【図１】
2014210732.tif 000014
【図２】
2014210732.tif 000015
【図３】
2014210732.tif 000016